(57)【要約】  複合材料の柔軟な布地が、窓またはドアなどの建造物の開口部のための覆い（カバー）として使用される。複合材料の布地は、開口部をハリケーン級の風およびそれに伴って生じる飛散物体から防護する。この複合材料の布地は、高強度繊維からなる布地の少なくとも１つの層及びこの高強度繊維布地に取り付けられた少なくとも１つの紫外線（ＵＶ）抵抗性層から形成される。ＵＶ抵抗性層は、ＵＶ−Ａ線およびＵＶ−Ｂ線の両方の透過を、かかる層上へ入射する放射線の好ましくは約１０％未満に制限する。好ましくはこのＵＶ抵抗性層は織物であり、高強度繊維の層は伸びきり鎖ポリエチレン繊維の織物である。この布地層とＵＶ抵抗性層の間の接着を増強するために接着剤層を使用することができる。【特許請求の範囲】
【請求項１】
少なくとも１つの開口部を有する建造物であって、
当該開口部は、この開口部を覆う柔軟な複合材料の布地によって、ハリケーン級の風およびそれに伴って生じる飛散物体から防護され、
当該柔軟な複合材料の布地は、
（ａ）第１および第２の表面を有し、高強度繊維を含む布地である、少なくとも１つの基材層；および
（ｂ）当該基材布地層から外に向かって広がり、当該基材布地層の当該第１および第２の表面のうち少なくとも１つの、少なくとも一部に取り付けられた、少なくとも１つの紫外線（ＵＶ）抵抗性層；を含み、
それにより、当該開口部が、ハリケーン級の風およびそれに伴って生じる飛散物体から防護され、紫外線（ＵＶ）による劣化に耐性がある、前記建造物。
【請求項２】
前記柔軟な複合材料の布地が、前記布地層を前記ＵＶ抵抗性層に接着する接着層をさらに含む、請求項１に記載の建造物。
【請求項３】
前記複合材料の布地の厚さが、約６〜約６０ｍｉｌ（１５０〜１５００μｍ）である、請求項１に記載の建造物。
【請求項４】
前記繊維が、高強度ポリエチレン繊維を含む、請求項１に記載の建造物。
【請求項５】
前記基材布地層が織物を含み、前記ＵＶ抵抗性層がＵＶ抵抗性織物を含む、請求項１に記載の建造物。
【請求項６】
前記ＵＶ抵抗性層が、アクリル糸を含むＵＶ抵抗性織物を含む、請求項５に記載の建造物。
【請求項７】
前記基材布地層が、伸びきり鎖ポリエチレン繊維を含む織物を含み、前記ＵＶ抵抗性層が、アクリル糸を含む織物を含み、前記基材布地層を前記ＵＶ抵抗性層に接着する接着層をさらに含む、請求項１に記載の建造物。
【請求項８】
前記ＵＶ抵抗性層が、ＵＶ−Ａ線およびＵＶ−Ｂ線の両方の透過を、前記ＵＶ抵抗性層上へ入射するＵＶ線の約０．５％未満に制限する、請求項７に記載の建造物。
【請求項９】
開口部および当該開口部を覆う防護用遮蔽を有する建造物において、
当該防護用遮断が、
（ａ）第１および第２の表面を有し、高強度繊維を含む布地である、少なくとも１つの基材層；および
（ｂ）当該基材布地層から外に向かって広がり、当該基材布地層の当該第１および第２の表面のうち少なくとも１つの、少なくとも一部に取り付けられた、少なくとも１つのＵＶ抵抗性層；を含む柔軟な複合材料の布地を含み、
それにより、当該開口部が、ハリケーン級の風およびそれに伴って生じる飛散物体から防護され、ＵＶ線による劣化に耐性がある、前記遮蔽を含む改良。
【請求項１０】
前記高強度繊維が、高強度ポリエチレン繊維を含み、前記ＵＶ抵抗性層が、アクリル糸を含む布地を含む、請求項９に記載の建造物。
【請求項１１】
前記柔軟な複合材料の布地が、前記基材布地層を前記ＵＶ抵抗性層に接着する接着層をさらに含み、当該接着層が熱可塑性材料を含む、請求項１０に記載の建造物。
【請求項１２】
ハリケーン級の風およびそれに伴って生じる飛散物体から建造物開口部を防護する方法であって、
当該開口部を覆う柔軟な複合材料の布地を含む、当該建造物開口部のための遮蔽を提供することを含み、
当該柔軟な複合材料の布地は、
（ａ）第１および第２の表面を有する、高強度繊維を含む布地である、少なくとも１つの基材層；および
（ｂ）当該基材布地層から外に向かって広がり、当該基材布地層の当該第１および第２の表面のうち少なくとも１つの、少なくとも一部に取り付けられた、少なくとも１つのＵＶ抵抗性層を含み、
それにより、当該開口部が、ハリケーン級の風およびそれに伴って生じる飛散物体から防護され、ＵＶ線による劣化に耐性がある、前記方法。
【請求項１３】
前記高強度繊維が、高強度ポリエチレン繊維を含み、前記ＵＶ抵抗性層がアクリル糸を含み、前記布地層と前記ＵＶ抵抗性層との間の接着層をさらに含む、請求項１２に記載の方法。
【請求項１４】
建物構造物中の窓、ドア、ガラス引戸等の少なくとも１つの開口部を覆うための、ならびに、この開口部をハリケーン級の風およびそれに伴って生じる飛散物体から防護するための、柔軟な複合材料の布地を含む軽量暴風カーテンであって、
当該布地は、
（ａ）第１および第２の表面を有し、高強度繊維を含む糸を含む布地である、少なくとも１つの基材層；および
（ｂ）当該基材布地層から外に向かって広がり、当該基材布地層の当該第１および第２の表面のうち少なくとも１つの、少なくとも一部に取り付けられた、少なくとも１つのＵＶ抵抗性層；
を含む、前記暴風カーテン。
【請求項１５】
前記高強度繊維が、高強度ポリエチレン繊維を含む、請求項１４に記載の暴風カーテン。
【請求項１６】
前記ＵＶ抵抗性層が、ＵＶ抵抗性織物を含む、請求項１４に記載の暴風カーテン。
【請求項１７】
前記ＵＶ抵抗性織物が、溶液染色されたアクリル糸を含む、請求項１６に記載の暴風カーテン。
【請求項１８】
前記ＵＶ抵抗性層が、ＵＶ−Ａ線およびＵＶ−Ｂ線の両方の透過を、前記ＵＶ抵抗性層上へ入射するＵＶ線の約０．５％未満に制限する、請求項１４に記載の暴風カーテン。
【請求項１９】
前記基材布地層および前記ＵＶ抵抗性層が、接着剤層によって一緒に接着される、請求項１４に記載の暴風カーテン。
【請求項２０】
前記接着剤層が、エチレン酢酸ビニルの層を含む、請求項１９に記載の暴風カーテン。
【請求項２１】
前記基材布地層および前記ＵＶ抵抗性層が、エチレン酢酸ビニルの層を含む接着剤層によって一緒に接着され、
ここで、前記基材布地層は、高強度ポリエチレン繊維を含む、約５０〜約５０００の範囲のデニールを有する糸で形成される布地を含み、
前記ＵＶ抵抗性層は、アクリル糸を含む織物を含み、
前記基材布地層および前記ＵＶ抵抗性層は、前記ＵＶ抵抗性層が、前記基材布地層の前記第１および第２の表面のうち少なくとも１つの、実質的にすべての領域に接着されるように一緒に接着される、請求項１４に記載の暴風カーテン。
【請求項２２】
前記基材布地層の前記第１および第２の表面のうち少なくとも１つに接着された、少なくとも１つのプラスチック被膜層をさらに含む、請求項１４に記載の暴風カーテン。
【請求項２３】
前記複合材料の布地の総重量が、約２〜約３０ｏｚ／ｙｄ２（６７．８〜１０１７ｇ／ｍ２）の範囲であり、前記複合材料の布地の総厚さが、約６〜約６０ｍｉｌ（１５０〜１５００μｍ）の範囲である、請求項１４に記載の暴風カーテン。
【請求項２４】
建物構造物中の窓、ドア、ガラス引戸等の少なくとも１つの開口部を覆うための、ならびに、当該開口部をハリケーン級の風およびそれに伴って生じる飛散物体から防護するための、軽量暴風カーテンであって、
当該暴風カーテンは、
（ａ）柔軟な複合材料の布地であって、
（ｉ）第１および第２の表面を有し、約５０〜約５０００の範囲のデニールを有する高強度繊維を含む糸を含む布地である、少なくとも１つの基材層；
（ｉｉ）当該基材布地層から外に向かって広がり、当該基材布地層の少なくとも一部に取り付けられた、少なくとも１つのＵＶ抵抗性層；および
（ｉｉｉ）当該基材層の当該第１および第２の表面のうち１つを、当該ＵＶ抵抗性層に接着させる、少なくとも１つの接着剤層；
を含む、前記複合材料の布地；ならびに
（ｂ）当該複合材料の布地を、当該開口部を覆うように、当該建物構造物に取り外し可能につなげる固定器具；を含み、
前記複合材料の布地層は、ＵＶ線の透過を、当該建物構造物に入り込まないように制限し、強風および発射体からの衝撃に対する防護を提供する、前記暴風カーテン。
【請求項２５】
前記基材布地が、高強度ポリエチレン繊維を含む織物を含み、前記ＵＶ抵抗性層が、約２〜約１６ｏｚ／ｙｄ２（６７．８〜５４２．６ｇ／ｍ２）の範囲の重量を有し、溶液染色されたアクリル糸を含む、ＵＶ抵抗性アクリル布地を含む、請求項２４に記載の暴風カーテン。
【発明の詳細な説明】
【技術分野】
【０００１】
本発明は、ハリケーンまたは類似の出来事により引き起こされる、強風およびそれに伴って生じる飛散物体からの衝撃によって引き起こされる損害から資産を防護するバリア材料に関する。
【背景技術】
【０００２】
ハリケーンまたは類似の事象に伴って生じる強風および飛散物体の影響から、建造物の開口部（窓、ドアおよびガラス引戸など）を防護するために、様々な装置および材料が提案されており、そのいくつかは現在使用されている。最も単純な形態では、窓およびドアに対する覆い（カバー）として建物に釘付けまたはねじ留めされる合板薄板が使用されている。この使用者は、合板薄板を適正な開口部の寸法に切断し、これらを取り付ける必要がある。これらはかさ高で重いために、合板構造物は、典型的には、ハリケーンまたは類似の出来事が差し迫った場合にのみ取り付けられる。合板で覆われた建造物開口部は、審美的な観点からは所望するところとは程遠く、長時間そのままの場所に留めるのは適当でない。この合板薄板は、損害のおそれが通り過ぎた後、手で取り外す必要がある。この固定方式（釘等）は、建造物の構造に損傷を引き起こし得る。さらに、合板はたわみが限られており、木材スタッド（木材間柱）（例えば、２×４スタッド）は合板を突き抜け得る。また、合板が、建物に適切に取り付けられていない場合、今度は合板それ自体が発射体（飛散物体）になり、損害を引き起こすこともある。
【０００３】
以前から使用されてきた別の開口部防護方式は、複数の波形の鋼、アルミニウムまたは他の金属パネルである。これらのパネルは通常、その周辺部に沿っていくつかの部位に備えられた穴を有し、防護する開口部の周囲で建造物に固定されているねじ上に位置を合わせるように適合される。金属パネルをねじに固定するのに、典型的には蝶ナットが使用され、パネルはねじ−蝶ナットアセンブリと窓またはドアを少なくとも部分的に取り囲むレールの組合せによって所定の位置に保持される。合板と同様に、これらのパネルも通常非常に重い。また、これらもハリケーンの事象の前に取付け、その後取り外す必要がある。同様に、これらは比較的魅力がなく、審美的観点から建物構造物を覆うための長期間の使用は意図されていない。また、合板方式と同様に、これらの金属パネルまたは「シャッター」ブロックは、パネルが必要なとき容易に得られる適切な場所で保管されなければならない。従って、金属シャッターは、ハリケーンまたは他の暴風の事象の影響に対する有効な防護ではあるが、不便をもたらす。
【０００４】
ハリケーンに対する防護を提供すると同時に、建造物中に光をもたらすのに使用されている１つの方式は、重質の波形プラスチック薄板、例えば、ポリカーボネートで形成されたものなどである。これらの薄板は、典型的には金属パネルと同様の方法で取り付けられる。これらは、取り付けるのが煩わしく、また、かなりの保管空間も必要である。金属およびプラスチックパネルの組合せも、米国特許第６，６１５，５５５号明細書（特許文献１）に提案されている。これらの製品もまた、美観が欠如している。
【０００５】
別のタイプの防護装置は、相互に連結した金属スラット（羽根板）から形成される柔軟な金属シャッターである。これらのシャッターは、手動でまたは電気的に作動してもよく、建造物の恒久的な付属物である。これらは、巻き上げられる（ロールに巻かれる）か、またはアコーディオン様の方法で水平方向に開くように適合される。これらの構造物は許容される防護を提供するが、同じくこれらがその防護位置にある場合、光を極わずかしか透過させない。これらの方式はまた、最も高価である傾向にあり、典型的には限られた数の色（通常、ベージュ色または白色）で供給されるだけである。これらは、合板または金属カバーよりは良好な美観を有するが、言及したように比較的高価である。
【０００６】
さらに別の防護方式は、プラスチックコートされたポリエステル材料から作製された、被覆された布地である。この被覆された布地は、風および飛散物体の損害に対する必要な防護を提供するために、典型的にはかなり厚い。この布地は、その周辺部に沿ってグロメット（はとめ）を備えて提供され、通常、建造物に取り付けられたねじおよび蝶ナット締め具を用いて、建造物に固定される。これらの布地は重く、取り付けるのが難しく、そして、保管するのに比較的かさばる。このような布地は、低速で比較的大きなたわみを有し、その形状と堅さを失い得る。
【０００７】
他の布地防護方式は、例えば、米国特許第６，１７６，０５０号明細書（特許文献２）、米国特許第６，２６３，９４９号明細書（特許文献３）、米国特許第６，８５１，４６４号明細書（特許文献４）および米国特許第６，８８６，３００号明細書（特許文献５）、および以下の米国特許出願公開第２００３／００７９４３０号公報（特許文献６）、米国特許出願公開第２００４／０１５４２４２号公報（特許文献７）および米国特許出願公開第２００４／０２２１５３４号公報（特許文献８）に開示されており、これらの開示を本明細書と矛盾しない範囲で明示的に参照により本明細書に援用する。
【先行技術文献】
【特許文献】
【０００８】
【特許文献１】米国特許第６，６１５，５５５号明細書
【特許文献２】米国特許第６，１７６，０５０号明細書
【特許文献３】米国特許第６，２６３，９４９号明細書
【特許文献４】米国特許第６，８５１，４６４号明細書
【特許文献５】米国特許第６，８８６，３００号明細書
【特許文献６】米国特許出願公開第２００３／００７９４３０号公報
【特許文献７】米国特許出願公開第２００４／０１５４２４２号公報
【特許文献８】米国特許出願公開第２００４／０２２１５３４号公報
【発明の概要】
【発明が解決しようとする課題】
【０００９】
本出願人らは、比較的安価であり、保管するのが容易であり、強風およびそれに伴って生じる飛散物体に対する必要な防護を提供し、かつ、審美的に魅力的である、軽量のハリケーン耐性製品を提供する必要性が存在することを見出してきた。このような製品は、家または他の建物の構造物の全体的な外観を損なうことなく、かなり長時間所定の位置にそのままにしておき得る。
【課題を解決するための手段】
【００１０】
本発明によれば、少なくとも１つの開口部を有する建造物であって、
当該開口部は、この開口部を覆う柔軟な複合材料の布地によって、ハリケーン級の風およびそれに伴って生じる飛散物体から防護され、
当該柔軟な複合材料の布地は、
（ａ）第１および第２の表面を有し、高強度繊維（または高靭性繊維；ｈｉｇｈ  ｔｅｎａｃｉｔｙ  ｆｉｂｅｒｓ）を含む布地である、少なくとも１つの基材層；および
（ｂ）当該基材布地層から外に向かって広がり、当該基材布地層の当該第１および第２の表面のうち少なくとも１つの、少なくとも一部に取り付けられた、少なくとも１つの紫外線（ＵＶ）抵抗性層；を含み、
それにより、この開口部が、ハリケーン級の風およびそれに伴って生じる飛散物体から防護され、紫外線（ＵＶ）による劣化に耐性がある、前記建造物が提供される。
【００１１】
また、本発明によれば、開口部およびこの開口部を覆う防護用遮蔽を有する建造物において、当該防護用遮断が、
（ａ）第１および第２の表面を有し、高強度繊維を含む布地である、少なくとも１つの基材層；および
（ｂ）当該基材布地層から外に向かって広がり、当該基材布地層の当該第１および第２の表面のうち少なくとも１つの、少なくとも一部に取り付けられた、少なくとも１つのＵＶ抵抗性層；を含む柔軟な複合材料の布地を含み、
それにより、この開口部が、ハリケーン級の風およびそれに伴って生じる飛散物体から防護され、ＵＶ線による劣化に耐性がある、前記遮蔽を含む改良が提供される。
【００１２】
さらに本発明によれば、ハリケーン級の風およびそれに伴って生じる飛散物体から建造物開口部を防護する方法であって、
この方法は、当該開口部を覆う柔軟な複合材料の布地を含む遮断であって、当該建造物開口部のための遮蔽を提供することを含み、
当該柔軟な複合材料の布地は、
（ａ）第１および第２の表面を有し、高強度繊維を含む布地である、少なくとも１つの基材層；および
（ｂ）当該基材布地層から外に向かって広がり、当該基材布地層の当該第１および第２の表面のうち少なくとも１つの、少なくとも一部に取り付けられた、少なくとも１つのＵＶ抵抗性層；を含み、
それにより、この開口部が、ハリケーン級の風およびそれに伴って生じる飛散物体から防護され、ＵＶ線による劣化に耐性がある、前記方法が提供される。
【００１３】
さらに本発明によれば、建物構造物中の窓、ドア、ガラス引戸等の少なくとも１つの開口部を覆うための、ならびに、この開口部をハリケーン級の風およびそれに伴って生じる飛散物体から防護するための、柔軟な複合材料の布地を含む軽量暴風カーテンであって、
当該布地は、
（ａ）第１および第２の表面を有し、高強度繊維を含む糸を含む布地である、少なくとも１つの基材層；および
（ｂ）当該基材布地層から外に向かって広がり、当該基材布地層の当該第１および第２の表面のうち少なくとも１つの、少なくとも一部に取り付けられた、少なくとも１つのＵＶ抵抗性層；
を含む、前記暴風カーテンが提供される。
【００１４】
さらに本発明によれば、建物構造物中の窓、ドア、ガラス引戸等の少なくとも１つの開口部を覆うための、ならびに、この開口部をハリケーン級の風およびそれに伴って生じる飛散物体から防護するための、軽量暴風カーテンであって、
当該暴風カーテンは、
（ａ）柔軟な複合材料の布地であって、
（ｉ）第１および第２の表面を有し、約５０〜約５０００の範囲のデニールを有する高強度繊維を含む糸で形成される布地である、少なくとも１つの基材層；
（ｉｉ）当該基材布地層から外に向かって広がり、当該基材布地層の少なくとも一部に取り付けられた、少なくとも１つのＵＶ抵抗性層；および
（ｉｉｉ）当該基材層の当該第１および第２の表面のうち１つを、当該ＵＶ抵抗性層に接着させる、少なくとも１つの接着層；
を含む前記複合材料の布地；ならびに
（ｂ）当該複合材料の布地を、当該開口部を覆うように、当該建物構造物に取り外し可能につなげる固定器具；を含み、
この複合材料の布地層は、ＵＶ線の透過を、当該建物構造物に入り込まないように制限し、強風および発射体からの衝撃に対する防護を提供する、前記暴風カーテンが提供される。
【００１５】
したがって、本発明は、軽量であり、よって取り付けることがより容易であり、保管するのによりかさばらない、防護バリアシステムを提供する。この複合材料構造物は、ハリケーン級の風に対する必要な防護を提供するのに十分な強度を有し、ならびにＵＶ線に耐性があって、退色（色あせ）等によってその魅力を失うことなく、比較的長時間所定の位置に保持されてもよい。この構造物は、柔軟であり、ロールの形態またはシートの形態であることができる。この構造物はまた、強風によってたたきつけられ得る水にも耐性がある。この構造物はまた、好ましくは、布地層をＵＶ抵抗性層に接着する接着層を含む。
【発明を実施するための形態】
【００１６】
本発明のハリケーン耐性複合材料構造物は、高強度繊維（高靭性繊維）を含む布地の少なくとも１つの層およびこれに接着された少なくとも１つの紫外線（ＵＶ）抵抗性層を含む。望ましくは、高強度繊維布地とＵＶ抵抗性層の間の接着は、接着剤層または接着層を用いることによって増強される。
【００１７】
本発明の目的では、繊維とは、その長さの寸法が、幅および厚さの横方向の寸法よりかなり大きい、引き延ばされた物体である。したがって、「繊維」という用語には、規則的または不規則的な横断面を有する、モノフィラメント、マルチフィラメント、リボン、ストリップ、ステープルおよび刻んだ、切断したまたは不連続の繊維等の他の形態が含まれる。「繊維」という用語には、複数の任意の前述のもの、またはこれらの組合せが含まれる。糸とは、多くの繊維またはフィラメントからなる連続したストランドである。繊維はまた、スプリットフィルムまたはテープの形態であってもよい。
【００１８】
本明細書で有用な繊維の横断面は、広範に変化することができる。これらは、横断面が円形、平坦または楕円形であってもよい。これらはまた、繊維の直線または長手方向から突き出た規則的または不規則な１種または複数の葉（ローブ；ｌｏｂｅｓ）を有する、不規則または規則的な多葉横断面であってもよい。この繊維は、実質的に円形、平坦または楕円形の横断面であることが好ましく、最も好ましくは円形である。
【００１９】
糸は、例えば、約５０〜約５０００デニール、より好ましくは約２００〜約５０００デニール、さらにより好ましくは約６５０〜約３０００デニール、および最も好ましくは約８００〜約１５００デニールなどの任意の適したデニールとすることができる。
【００２０】
本明細書で使用される場合、「高強度繊維（高靭性繊維）」という用語は、約７ｇ／ｄ以上の強度（靭性）を有する繊維を意味する。好ましくは、これらの繊維は、ＡＳＴＭ  Ｄ２２５６で測定して、少なくとも約１５０ｇ／ｄの初期引張弾性係数および少なくとも約８Ｊ／ｇの破断エネルギーを有する。本明細書で使用される場合、「初期引張弾性係数」、「引張弾性係数」および「弾性率」という用語は、糸に対してはＡＳＴＭ  ２２５６および、エラストマーまたはマトリックス材料に対してはＡＳＴＭ  Ｄ６３８で測定した弾性率を意味する。
【００２１】
好ましくは、高強度繊維（高靭性繊維）は、約１０ｇ／ｄ以上、より好ましくは約１５ｇ／ｄ以上、さらにより好ましくは約２０ｇ／ｄ以上、最も好ましくは約２５ｇ／ｄ以上の強度（靭性）を有する。
【００２２】
本発明の糸および布地に有用な高強度繊維には、高配向高分子量ポリオレフィン繊維、特に高弾性率（または高強度（高靭性））ポリエチレン繊維およびポリプロピレン繊維、アラミド繊維、ポリベンゾオキサゾール（ＰＢＯ）およびポリベンゾチアゾール（ＰＢＴ）などのポリベンゾアゾール繊維、ポリビニルアルコール繊維、ポリアクリロニトリル繊維、液晶コポリエステル繊維、グラファイト繊維、炭素繊維、玄武岩または他の鉱物繊維、硬質ロッドポリマー繊維、およびこれらの混合物およびブレンドが含まれる。本発明で有用な好ましい高強度繊維には、ポリオレフィン繊維（より好ましくは高強度（高靭性）ポリエチレン繊維）、アラミド繊維、ポリベンゾアゾール繊維、およびこれらの混合物およびブレンドが含まれる。最も好ましいものは、高強度（高靭性）ポリエチレン繊維および／またはアラミド繊維である；このような高強度（高靭性）ポリエチレン繊維は、伸びきり鎖ポリエチレン繊維または高配向高分子量ポリエチレン繊維とも称される。
【００２３】
米国特許第４，４５７，９８５号明細書は、このような高分子量ポリエチレンおよびポリプロピレン繊維を全体的に論じており、この特許の開示を本明細書と矛盾しない範囲で参照により援用する。ポリエチレンの場合、適した繊維は、少なくとも約１５０，０００、好ましくは少なくとも約１，０００，０００、より好ましくは約２，０００，０００から約５，０００，０００の間の重量平均分子量のものである。このような高分子量ポリエチレン繊維は、溶液中で紡糸してもよく（米国特許第４，１３７，３９４号明細書および米国特許第４，３５６，１３８号明細書参照）、または溶液からフィラメントを紡糸してゲル構造を形成することもでき（米国特許第４，４１３，１１０号明細書、独国特許第３，００４，６９９号明細書および英国特許第２０５１６６７号明細書参照）、あるいは、ポリエチレン繊維は、ロール圧延および延伸工程によって製造してもよい（米国特許第５，７０２，６５７号明細書参照）。本明細書で使用される場合、ポリエチレンという用語は、主として線状のポリエチレン材料を意味し、これは、主要な鎖である１００個の炭素原子当たり、約５個以下の修飾単位である、少量の分岐鎖またはコモノマーを含んでもよく、また、約５０重量％以下の１種または複数のポリマー添加剤、例えば、特に低密度ポリエチレン、ポリプロピレンまたはポリブチレンなどのアルケン−ｌ−ポリマー、主たるモノマーとしてモノ−オレフィンを含むコポリマー、酸化ポリオレフィン、グラフトポリオレフィンコポリマーおよびポリオキシメチレン；あるいは低分子量添加剤、例えば、一般的に組み込まれている、酸化防止剤、潤滑剤、紫外線遮蔽剤、着色剤等を混合して含んでもよい。
【００２４】
高強度ポリエチレン繊維（伸びきり鎖ポリエチレン繊維または高分子量ポリエチレン繊維とも称される）が好ましく、例えば、米国、ニュージャージー州、モリスタウンのＨｏｎｅｙｗｅｌｌ  Ｉｎｔｅｒｎａｔｉｏｎａｌ  Ｉｎｃ．製の商標ＳＰＥＣＴＲＡ（登録商標）繊維および糸として入手可能である。
【００２５】
形成技術、延伸倍率および温度、および他の条件に応じて、様々な特性をこれらの繊維に付与することができる。ポリエチレン繊維の強度（靭性）は、少なくとも約７ｇ／ｄ、好ましくは少なくとも約１５ｇ／ｄ、より好ましくは少なくとも約２０ｇ／ｄ、さらにより好ましくは少なくとも約２５ｇ／ｄ、および最も好ましくは少なくとも約３０ｇ／ｄである。同様に、この繊維の初期引張弾性係数は、Ｉｎｓｔｒｏｎ引張試験機で測定した場合、好ましくは少なくとも約３００ｇ／ｄ、より好ましくは少なくとも約５００ｇ／ｄ、さらにより好ましくは少なくとも約１，０００ｇ／ｄ、および最も好ましくは少なくとも約１，２００ｇ／ｄである。初期引張弾性係数および強度（靭性）に対するこれらの最も高い値は、通常、溶液成長法またはゲル紡糸法を使用することによってのみ得られる。フィラメントの多くは、これらが形成されたポリマーの融点より高い融点を有する。即ち、例えば、約１５０，０００、約１，０００，０００および約２，０００，０００の分子量の高分子量ポリエチレンは、一般に１３８℃のバルクにおける融点を有する。これらの材料から作製された高配向ポリエチレンフィラメントは、約７℃〜約１３℃高い融点を有する。したがって、融点のわずかな増加は、バルクポリマーに比較してフィラメントの結晶の完全性およびより高い結晶配向性を反映する。
【００２６】
好ましくは、使用されるポリエチレンは、１，０００個の炭素原子当たり約１個未満のメチル基、より好ましくは１，０００個の炭素原子当たり約０．５個未満のメチル基を有し、および約１重量％未満の他の成分を有するポリエチレンである。
【００２７】
同様に、少なくとも約２００，０００、好ましくは少なくとも約１，０００，０００、より好ましくは少なくとも約２，０００，０００の重量平均分子量の高配向高分子量ポリプロピレン繊維を使用することができる。このような伸びきり鎖ポリプロピレンは、上記で言及した様々な参考文献に指示された技術によって、特に米国特許第４，４１３，１１０号明細書の技術によって、合理的に良好に配向したフィラメントに形成することができる。ポリプロピレンは、ポリエチレンよりはるかに結晶性の少ない材料であり、ペンダントメチル基を含むので、ポリプロピレンで達成可能な強度（靭性）値は、一般にポリエチレンの対応する値より実質的に低い。したがって、適した強度（靭性）は、好ましくは少なくとも約８ｇ／ｄ、より好ましくは少なくとも約１１ｇ／ｄである。ポリプロピレンに対する初期引張弾性係数は、好ましくは少なくとも約１６０ｇ／ｄ、より好ましくは少なくとも約２００ｇ／ｄである。ポリプロピレンの融点は、一般に配向工程によって数度上昇して、ポリプロピレンフィラメントは、好ましくは少なくとも１６８℃、より好ましくは少なくとも１７０℃の主要な融点を有する。上記パラメータに対する特に好ましい範囲は、最終製品における改良された性能を有利に提供することを可能にする。少なくとも約２００，０００の重量平均分子量を有する繊維を使用することによって、上記パラメータ（弾性係数および強度（靭性））に対する好ましい範囲と相俟って、最終製品において改良された性能を有利に提供することができる。
【００２８】
伸びきり鎖ポリエチレン繊維の場合、ゲル紡糸ポリエチレン繊維の調製および延伸が、米国特許第４，４１３，１１０号明細書；同第４，４３０，３８３号明細書；同第４，４３６，６８９号明細書；同第４，５３６，５３６号明細書；同第４，５４５，９５０号明細書；同第４，５５１，２９６号明細書；同第４，６１２，１４８号明細書；同第４，６１７，２３３号明細書；同第４，６６３，１０１号明細書；同第５，０３２，３３８号明細書；同第５，２４６，６５７号明細書；同第５，２８６，４３５号明細書；同第５，３４２，５６７号明細書；同第５，５７８，３７４号明細書；同第５，７３６，２４４号明細書；同第５，７４１，４５１号明細書；同第５，９５８、５８２号明細書；同第５，９７２，４９８号明細書；同第６，４４８，３５９号明細書；同第６，９６９，５５３号明細書および米国特許出願公開第２００５／００９３２００号公報を含む様々な公表物に記載されており、これらの開示を本明細書と矛盾しない範囲で明示的に参照により本明細書に援用する。
【００２９】
アラミド繊維の場合、芳香族ポリアミドから形成された、適した繊維が、例えば、米国特許第３，６７１，５４２号明細書に記載されており、これを本明細書と矛盾しない範囲で参照により本明細書に援用する。好ましいアラミド繊維は、少なくとも約２０ｇ／ｄの強度（靭性）、少なくとも約４００ｇ／ｄの初期引張弾性係数および少なくとも約８Ｊ／ｇの破断エネルギーを有し、特に好ましいアラミド繊維は、少なくとも約２０ｇ／ｄの強度（靭性）および少なくとも約２０Ｊ／ｇの破断エネルギーを有する。最も好ましいアラミド繊維は、少なくとも約２３ｇ／ｄの強度（靭性）、少なくとも約５００ｇ／ｄの弾性率および少なくとも約３０Ｊ／ｇの破断エネルギーを有する。例えば、中程度に高い弾性率および強度（靭性）値を有するポリ（ｐ−フェニレンテレフタルアミド）フィラメントは、防弾性複合材料の形成に特に有用である。例としては、１，０００のデニールを有する、帝人（株）製のＴｗａｒｏｎ（登録商標）Ｔ２０００がある。他の例としては、初期引張弾性係数および強度（靭性）の値として、それぞれ５００ｇ／ｄおよび２２ｇ／ｄを有するデュポン社のＫｅｖｌａｒ（登録商標）２９、ならびに４００、６４０および８４０デニールで入手可能なデュポン社のＫｅｖｌａｒ（登録商標）１２９およびＫＭ２がある。他の製造業者製のアラミド繊維も本発明において使用することができる。コ−ポリ（ｐ−フェニレンテレフタルアミド／３，４'−オキシジフェニレンテレフタルアミド）などの、ポリ（ｐ−フェニレンテレフタルアミド）のコポリマーを使用してもよい。また、本発明の実施において有用なものには、商品名Ｎｏｍｅｘ（登録商標）としてデュポン社によって販売されているポリ（ｍ−フェニレンイソフタルアミド）繊維がある。
【００３０】
高引張弾性係数を有する高分子量ポリビニルアルコール（ＰＶ−ＯＨ）繊維は、Ｋｗｏｎらの米国特許第４，４４０，７１１号明細書に記載されており、この開示を本明細書と矛盾しない範囲で参照により本明細書に援用する。高分子量ＰＶ−ＯＨ繊維は、少なくとも約２００，０００の重量平均分子量を有するものである。特に有用なＰＶ−ＯＨ繊維は、少なくとも約３００ｇ／ｄの弾性率、好ましくは少なくとも約１０ｇ／ｄ、より好ましくは少なくとも約１４ｇ／ｄ、および最も好ましくは少なくとも約１７ｇ／ｄの強度（靭性）、および少なくとも約８Ｊ／ｇの破断エネルギーを有するものである。このような特性を有するＰＶ−ＯＨ繊維は、例えば、米国特許第４，５９９，２６７号明細書に開示されている方法によって製造することができる。
【００３１】
ポリアクリロニトリル（ＰＡＮ）の場合、ＰＡＮ繊維は、少なくとも約４００，０００の重量平均分子量を有するものである。特に有用なＰＡＮ繊維は、好ましくは、少なくとも約１０ｇ／ｄの強度（靭性）および少なくとも約８Ｊ／ｇの破断エネルギーを有するものである。少なくとも約４００，０００の分子量、少なくとも約１５〜２０ｇ／ｄの強度（靭性）および少なくとも約８Ｊ／ｇの破断エネルギーを有するＰＡＮ繊維は、最も有用である。このような繊維は、例えば、米国特許第４，５３５，０２７号明細書に開示されている。
【００３２】
本発明の実施に対して適した液晶コポリエステル繊維は、例えば、米国特許第３，９７５，４８７号明細書、同第４，１１８，３７２号明細書および同第４，１６１，４７０号明細書に開示されている。液晶コポリエステル繊維は、Ｋｕｒａｒａｙ  Ａｍｅｒｉｃａ  Ｉｎｃ．から、名称Ｖｅｃｔｒａｎ（登録商標）繊維として入手可能である。
【００３３】
本発明の実施に対して適したポリベンゾアゾール繊維は、例えば、米国特許第５，２８６，８３３号明細書、同第５，２９６，１８５号明細書、同第５，３５６，５８４号明細書、同第５，５３４，２０５号明細書および同第６，０４０，０５０号明細書に開示されている。ポリベンゾアゾール繊維は、東洋紡（株）から、名称Ｚｙｌｏｎ（登録商標）繊維として入手可能である。
【００３４】
剛直棒状繊維は、例えば、米国特許第５，６７４，９６９号明細書、同第５，９３９，５５３号明細書、同第５，９４５，５３７号明細書および同第６，０４０，４７８号明細書に開示されている。このような繊維は、Ｍａｇｅｌｌａｎ  Ｓｙｓｔｅｍｓ  Ｉｎｔｅｒｎａｔｉｏｎａｌから、名称Ｍ５（登録商標）繊維として入手可能である。
【００３５】
本発明の布地は、高強度繊維、最も好ましくは高強度伸びきり鎖ポリエチレン繊維から形成された織物、編物または不織布の形態にすることができる。好ましくは、布地中の繊維の少なくとも約５０重量％がこのような高強度繊維であり、より好ましくは、布地中の繊維の少なくとも約７５重量％がこのような高強度繊維であり、最も好ましくは、布地中のすべての繊維はこのような高強度繊維である。最も好ましいものは、すべての繊維が高強度繊維である布地である。上述のように２種以上の高強度繊維のブレンド、および他の繊維とのブレンドを使用することができる。
【００３６】
この糸は、実質的に平行の配列（一方向に配列したもの）であってもよく、あるいは、糸は、撚り合わされていても、上包みされていても（ｏｖｅｒ−ｗｒａｐｐｅｄ）、または絡み合っていてもよい。本発明の布地は、縦糸および横糸方向で、または他の方向で異なる繊維を有する糸で織られていてもよい。
【００３７】
上述のように、高強度繊維は、織物、編物または不織布の形態にすることができる。１つの好ましい材料は、ＳＰＥＣＴＲＡ（登録商標）伸びきり鎖ポリエチレン繊維から形成された織物である。
【００３８】
一実施形態では、この布地は、縦糸および横糸方向の両方で、好ましくは１インチ当たり約１５から約５５の間の縦糸（１ｃｍ当たり約５．９〜約２１．６の縦糸）、より好ましくは１インチ当たり約１７から約４５の間の縦糸（１ｃｍ当たり約６．７〜約１７．７の縦糸）を有する。この糸は、好ましくは約２１５〜約１３００のデニールを有する。この結果、好ましくは１平方ヤード当たり約２から約１７オンスの間（約６７．８〜約５７６．３ｇ／ｍ２）、より好ましくは１平方ヤード当たり約５から約１２オンスの間（約１６９．５〜約４０６．９ｇ／ｍ２）の重量の織物になる。このような布地の例には、ＳＰＥＣＴＲＡ（登録商標）の布地型式９０２、９０４、９５２、９５５および９６０と称されるものがある。他の例には、ＳＰＥＣＴＲＡ（登録商標）の布地型式９１２などの、斜子織り（バスケット織）から形成される布地が含まれる。当業者であれば理解するように、本明細書に記載された布地の構成は、例示的にすぎず、本発明をこれに限定しようとするものではない。これらそれぞれの被覆されていない布地は、Ｈｅｘｃｅｌ  ｏｆ  Ａｎｄｅｒｓｏｎ、サウスカロライナ州から入手可能であり、ＳＰＥＣＴＲＡ（登録商標）繊維から作製されている。
【００３９】
【表１】
2010538188.tif 000002
【００４０】
表に示すように、１２００デニールＳＰＥＣＴＲＡ（登録商標）９００繊維の、縦糸および横糸の両方向で１インチ当たり１７（１ｃｍ当たり６．７）の縦糸を有する平織布地は、１平方ヤード当たり約５．５オンス（約１８６．５ｇ／ｍ２）の重さでしかないが、両方向で１インチ当たり荷重８００ポンド（１４０１Ｎ／ｃｍ）を超える切断強度を有する。示されているように斜子織り（バスケット織）などの、平織以外の他の織り方を使用してもよい。
【００４１】
織物が使用される場合、これは、平織、斜子織（バスケット織）、綾織、朱子織、三次元織物、およびこれらのいくつかの変形を含む任意の織型とすることができる。平織および斜子織（バスケット織）の布地が好ましく、より好ましいものは、等しい縦糸および横糸の番手を有する布地である。織物は、好ましくは樹脂マトリックス（樹脂母材）を含まないが、不織布に関して以下に論じるように、必要に応じて樹脂マトリックスを使用してもよい。このような樹脂マトリックスは、この複合材料の光透過性を損なわないように十分に半透明のものである。樹脂マトリックスが織物と共に使用される場合、この布地は、適した樹脂マトリックスで表面被覆されるかまたは完全に含浸される。例えば、織物を樹脂マトリックスでスプレーコートするか、樹脂マトリックスを含む容器中に浸漬し、その後、水または溶媒を取り除く。
【００４２】
この複合材料構造物に使用される高強度布地は、比較的薄いがそれにもかかわらず非常に強い。この布地の好ましい厚さは、約０．００５〜約０．０３６インチ（１２７〜９１１μｍ）、より好ましくは約０．０１１〜約０．０２８インチ（２７９〜７１１μｍ）、最も好ましくは約０．０１５〜約０．０２３インチ（３８１〜５８４μｍ）である。この布地はまた、好ましくは低い伸長特性（典型的には５％以下の伸び率）を有し、従って、窓またはドアのための外側スクリーンとして有効である。ポリオレフィン布地は、特に水によって悪影響を受けないので、これらは風に吹きつけられる水によって劣化しない。
【００４３】
好ましい織物に加えて、本発明に使用することができる他の種類の高強度布地（高靭性布地）には、一方向に配向された繊維の層、またはランダム配向にフェルト化した繊維などの編物および不織布が含まれる。このようなフェルト化した布地は、所望の厚さまで圧縮してもよい。典型的には、当技術分野で既知のように、不織布は適した樹脂マトリックス中に埋め込まれる。一方向に配向された繊維から形成された布地は、典型的には一方向に配向した繊維の第１の層およびこの第１の繊維から９０°の方向に延伸した繊維の第２の層を有する。個々の層が、一方向に配向した繊維の場合、次に続く層は、好ましくは相互に、例えば、０°／９０°または０°／４５°／９０°／４５°／０°の角度、または他の角度で回転させる。
【００４４】
樹脂マトリックスが使用される場合、当技術分野で既知の所望の特性を有する各種の熱可塑性材料、好ましくはエラストマー材料から形成することができる。一実施形態では、このようなマトリックス（母材）に使用されるエラストマー材料は、ＡＳＴＭ  Ｄ６３８で測定して、約６，０００ｐｓｉ（４１．４ＭＰａ）以下の初期引張弾性係数（弾性率）を有する。より好ましくは、このエラストマーは、約２，４００ｐｓｉ（１６．５ＭＰａ）以下の初期引張弾性係数を有する。最も好ましくは、このエラストマー材料は、約１，２００ｐｓｉ（８．２３ＭＰａ）以下の初期引張弾性係数を有する。これらの樹脂材料は、典型的には、本来、熱可塑性である。
【００４５】
布地マトリックス中の、繊維に対する樹脂マトリックス材料の比率は、布地マトリックスの総重量の、好ましくは約１〜約９８重量％、より好ましくは約５〜約９５重量％、最も好ましくは約５〜約４０重量％を構成する比率である。
【００４６】
樹脂マトリックスとして各種の熱可塑性材料を使用することができる。例えば、任意の以下の材料を使用してもよい：ポリブタジエン、ポリイソプレン、天然ゴム、エチレン−プロピレンコポリマー、エチレン−プロピレン−ジエン  ターポリマー、ポリスルフィドポリマー、ポリウレタンエラストマー、クロロスルホン化ポリエチレン、ポリクロロプレン、フタル酸ジオクチルまたは当技術分野で周知の他の可塑剤を用いて可塑化したポリ塩化ビニル、ブタジエンアクリロニトリルエラストマー、ポリ（イソブチレン−ｃｏ−イソプレン）、ポリアクリレート、ポリエステル、ポリエーテル、フルオロエラストマー、シリコーンエラストマー、熱可塑性エラストマー、およびエチレンのコポリマー。
【００４７】
高強度繊維布地、特に高強度伸びきり鎖ポリエチレン繊維布地のための材料として好ましい１つの群は、共役ジエンとビニル芳香族コポリマーとのブロックコポリマーである。ブタジエンおよびイソプレンは、好ましい共役ジエンエラストマーである。スチレン、ビニルトルエンおよびｔ−ブチルスチレンは、好ましい共役芳香族モノマーである。ポリイソプレンを組み込んだブロックコポリマーを水素化して、飽和炭化水素エラストマー部分を有する熱可塑性エラストマーを生成してもよい。このポリマーは、タイプＲ−（ＢＡ）ｘ（ｘ＝３〜１５０）（式中、Ａは、ポリビニル芳香族モノマーからのブロックであり、Ｂは、共役ジエンエラストマーからのブロックである）の単純なトリブロックコポリマーであってもよい。好ましくは、この樹脂マトリックスは、柔軟な熱可塑性材料である。好ましい樹脂マトリックスは、Ｋｒａｔｏｎ  Ｐｏｌｙｍｅｒ  ＬＬＣから入手可能なＫｒａｔｏｎ（登録商標）Ｄ１１０７  イソプレン−スチレン−イソプレンブロックコポリマーなどの、イソプレン−スチレン−イソプレンブロックコポリマーである。
【００４８】
一般に、本明細書で有用な不織布は、最初に繊維網状組織を構成し、次いで、この網状組織をマトリックス組成物で被覆することによって好ましくは形成される。本明細書で使用される場合、「被覆する（ｃｏａｔｉｎｇ）」という用語は、個々の繊維が、繊維の周囲にマトリックス組成物の連続層を有するか、または繊維の表面上にマトリックス組成物の不連続層を有する、繊維網状組織を記述するための広い意味で使用される。前者の場合、繊維はマトリックス組成物中に完全に埋め込まれていると言うことができる。被覆するおよび含浸するという用語は、ここでは互換性を持って使用される。この不織布は、様々な方法を介して構成することができる。一方向に配列した布地の好ましい場合では、高強度フィラメントの糸の束がクリールから供給され、ガイドおよび１種または複数のスプレッダーバーを通ってコリメーターコームに導かれ、その後、マトリックス材料で被覆される。コリメーターコームは、フィラメントを同一平面上に、かつ実質的に一方向に配列する。
【００４９】
この高強度布地は、この繊維にマトリックス組成物を適用することによって、選択されたマトリックス樹脂で被覆され、次いでこのマトリックス組成物／高強度繊維を既知の方法で固結する（一体化する）。「固結する（ｃｏｎｓｏｌｉｄａｔｉｎｇ）」とは、マトリックス材料と繊維網状組織層が単一層に一体化されることを意味する。固結（一体化）は、乾燥、冷却、加熱、圧力またはこれらの組合せを介して起こすことができる。一方向性の不織布の場合、例えば、１つの既知の技術は、繊維をクリールからコーミング装置中を通して、一方向性の繊維網状組織を形成することである。次いで、この繊維網状組織を担体ウェブ上に置き、スプレーするかまたはロールコーター等を用いて浸漬することによって、その上にマトリックス樹脂を被覆する。次いで、被覆された繊維（ユニテープ）をオーブン中を通過させて、水を蒸発させまたはこの組成物から溶媒を取り除き、ローラーに巻き取る。この担体ウェブを、巻き上げの時点で布地から取り除いてもよく、または布地を使用する際に取り除いてもよい。
【００５０】
上述のように、この布地はまた、編物の形態であってもよい。ニット構造物は、互いにかみ合うループからなる構成であり、４つの主なタイプは、トリコット、ラッシェル、ネットおよび配向構造である。ループ構造の性質に起因して、最初の３つのカテゴリーのニットは、繊維の強度を十分に活用しないので適していない。しかしながら、配向ニット構造（ｏｒｉｅｎｔｅｄ  ｋｎｉｔｔｅｄ  ｓｔｒｕｃｔｕｒｅｓ）は、細いデニールのニット編み目によって所定の位置に維持される、直線のはめ込み模様の糸（ｉｎｌａｉｄ  ｙａｒｎｓ）を使用する。この糸は、糸上での絡合作用のために織物に見られる捲縮効果（クリンプ効果）がなく、絶対的に直線である。糸に撚られたこれらは、技術的に検討される必要条件に応じて一軸、二軸または多軸方向に配向することができる。耐荷重性の糸に撚り合わせるのに使用される特定のニット装置は、糸が貫通されないようなものであることが好ましい。織物と同様に、編物は樹脂マトリックスを含んでもよい。
【００５１】
この高強度繊維布地それ自体は、所望の半透明度を有することができる。例えば、この高強度布地は、少なくとも光の約６０％、好ましくは少なくとも約６５％、より好ましくは少なくとも約７５％を透過してもよい。言い方を変えれば、この高強度繊維布地は、好ましくは光の約６０〜約９０％、より好ましくは光の約６５〜約８５％、最も好ましくは光の約７５〜約８５％を透過する。光透過性は、例えば、ＡＳＴＭ  Ｄ１７４６の手順に基づいて測定することができる。
【００５２】
高強度布地は、第１および第２の表面を有する。この高強度布地の外に向かって広がる少なくとも１つの紫外線抵抗性層が、このような第１および第２の表面のうち１つの、少なくとも一部に取り付けられる。ＵＶ抵抗性層は、高強度布地の両面に取り付けられていてもよく、好ましくは高強度布地の１つの面または両面の実質的には全面に取り付けられる。ＵＶ抵抗性層は、ＵＶ−Ａ線およびＵＶ−Ｂ線の両方に対して耐性がある。ＵＶ抵抗性層は、好ましくは布地の形態であるが、被膜等の他の形態のＵＶ抵抗性層を使用してもよい。この布地は、好ましくは、織物の形態であるが、不織布、編物および他の布地を代わりに使用してもよい。
【００５３】
紫外線（ＵＶ線）に対して耐性があるとは、一般に、ＵＶ抵抗性層が、ＵＶ−Ａ線およびＵＶ−Ｂ線の両方の透過を、このような層上へ入射するＵＶ線の約１０％未満に制限することを意味する。ＵＶ抵抗性層は、好ましくはＵＶ−Ａ線およびＵＶ−Ｂ線を約５％未満、より好ましくはこれらＵＶ線の約２％未満、さらにより好ましくはこれらＵＶ線の約０．５％未満、最も好ましくはこれらＵＶ線の０．２％未満を透過する。
【００５４】
上述のように、ＵＶ抵抗性層は、高強度布地の一部だけに取り付けることができる。例えば、ＵＶ抵抗性層を高強度布地の上方の部分（例えば、上端から数インチまたは数センチメートル）に取り付けて、この複合材料の布地が巻き上げられた（ロールに巻かれた）場合に、高強度布地の他の露出している部分が、ＵＶ抵抗性層によって被覆されるようにしてもよい。これは、ＵＶ線に対して耐性がある審美的に魅力的な構造物を提供する。あるいはかつ好ましくは、ＵＶ抵抗性層を高強度布地層の全面積のすべてまたは実質的にすべてに取り付ける；このようにして、高強度布地層は、巻き上げられていない（ロールに巻かれていない）か、さもなければビルディング開口部を覆う場合、または巻き上げられた（ロールに巻かれた）形態のいずれの場合にも防護される。このＵＶ抵抗性層は、ＵＶ線に対する防護を伴う複合材料の布地を提供するだけでなく、また、ＵＶ抵抗性層における様々な着色および／またはデザインによって複合材料の布地の外観を引き立たせる。
【００５５】
ＵＶ線遮断度に影響を及ぼす１つの要因は、ＵＶ抵抗性布地または他の層の色である。例えば、好ましいＳｕｎｂｒｅｌｌａ（登録商標）アクリル紡糸の染色布地では、ＵＶ−Ａ線およびＵＶ−Ｂ線の透過率は、モグラ色、ネイビーブルー、フォレストグリーンまたは黒色等の色について、ほぼ０．０１％の範囲であり、ベージュ色または赤色などの他の色については、いくぶん高い。
【００５６】
このＵＶ抵抗性層は、任意の適した材料で形成することができる。好ましくは、ＵＶ抵抗性層は、紫外線に対して耐性がある熱可塑性材料から形成される。紫外線抵抗性層が布地の形態の場合、布地は、好ましくはアクリル糸から作製された織物である。しかしながら、他の糸の材料も代わりに使用することができるし、またはアクリル糸とブレンドしてもよい。例えば、ポリフッ化ビニリデン、ポリカーボネート等の被膜を使用してもよい。このＵＶ抵抗性層は、あるいは被膜等の形態であってもよい。典型的な被膜は、約０．１〜約１０ｍｉｌ（２．５〜２５０μｍ）、より好ましくは約０．２〜約２ｍｉｌ（５〜５０μｍ）、最も好ましくは約０．５〜約１．５ｍｉｌ（１２．５〜３７．５μｍ）の厚さを有することができる。
【００５７】
このＵＶ抵抗性織物は、任意の適した織目を有していてもよく、任意の適したデニールの糸から形成してもよい。例えば、このデニールは、約５０〜約５０００、より好ましくは約２００〜約２６００の範囲である。ＵＶ抵抗性布地または他の材料の重量は、必要なＵＶ抵抗性およびこの構造物の軽さを提供するために選択される。例えば、ＵＶ抵抗性布地または他の層は、約２〜約１６ｏｚ／ｙｄ２（約６７．８〜約５４２．６ｇ／ｍ２）、より好ましくは約５〜約１０ｏｚ／ｙｄ２（約１６９．６〜約３３９．１ｇ／ｍ２）の重量を有してもよい。
【００５８】
１つの好ましいＵＶ抵抗性布地は、Ｇｌｅｎ  Ｒａｖｅｎから入手可能なＳｕｎｂｒｅｌｌａ（登録商標）と称される溶液染色されたアクリル布地である。１つの例は、１８ｓの２プライ糸（これは、２本の１８ｓシングルプライ糸を一緒に撚り合わせて作られる、約６００のデニールを有する糸である）から織った布地である。
【００５９】
ＵＶ抵抗性材料は、当技術分野で既知であり、多数の供給源から入手可能である。これらの材料は、通常１種または複数のＵＶ吸収剤と共に形成され、ＵＶ吸収剤は、他の技術を使用することもできるが、材料中にブレンドするか、またはその上に被覆して、ＵＶ抵抗性材料を提供することができる。このような材料の例には、ベンゾフェノン、ベンゾトリアゾール、トリアジン、およびオキサニリドをベースとする紫外線吸収剤がある。これらには、２−（４，６−ジフェニル−１，３，５−トリアジン−２−イル）−５−ヘキシルオキシフェノール；２−［４，６−ビス（２，４−ジメチルフェニル）−１，３，５−トリアジン−２−イル］−５−オクチルオキシフェノール；２−（２Ｈ−ベンゾトリアゾール−２−イル）−ｐ−クレゾール；２−（２Ｈ−ベンゾトリアゾール−２−イル）−４，６−ビス（１−メチル−ｌ−フェニルエチル）フェノール；２−エトキシ−２'−エチルオキサニリド；５−ｔｅｒｔ−ブチル−２−エトキシ−２'−エチルオキサニリド；および、プロパン二酸  ［（４−メトキシフェニル）−メチレン］−ビス（１，２，２，６，６−ペンタメチル−４−ピペリジニル）エステルが含まれる。２種以上の安定剤の種類を同時に使用してもよい。ＵＶ吸収剤は、任意の所望の量で、繊維または布地の総重量に基づいて、典型的には約０．１〜約２重量％であり、いくつかの用途では最大約５％まで存在してもよい。
【００６０】
既知のように、これらの材料は、約２７５ｎｍから約４００ｎｍの間の帯域の紫外部の光を吸収し、ＵＶ光に対して不透明な布地をもたらす。ＵＶ吸収剤は多くの供給源から市販されている。
【００６１】
高強度繊維層（単数または複数）およびＵＶ抵抗性層（単数または複数）は、任意の適した手段で互いに取り付けることができる。好ましくは、接着剤層または接着層がこれらの層の間に使用される。好ましくは、接着層は、熱可塑性材料であるが、柔軟なエポキシまたは高い伸び率のポリウレタンなどの熱硬化性材料、および加圧により接着する粘着剤も使用することができる。この接着層は、樹脂の形態または流延フィルムの形態（ｃａｓｔ  ｆｉｌｍ  ｆｏｒｍ）であってもよい。この接着層のための好ましい熱可塑性接着材料は、約１４０℃未満の融点または融点の範囲を有するオレフィンポリマーまたはコポリマーのフィルム（被膜）、特にエチレンポリマーおよびコポリマー（例えば、エチレン／プロピレンコポリマー）のフィルム（被膜）である。融点は、例えば、示差走査熱分析（ＤＳＣ）によって毎分１０℃の加熱速度で測定される。最も好ましい接着材料は、特に、高強度繊維が伸びきり鎖ポリエチレン繊維の場合、低密度ポリエチレン（ＬＤＰＥ）、エチレン酢酸ビニル（ＥＶＡ）およびＬＤＰＥ／ＥＶＡコポリマーである。接着層は、フィルム（被膜）が特に好ましいが、任意の適切な形態で適用することができる。このフィルム（被膜）を、上述の高性能布地ベースに被覆し接着するために使用し、中間接着層をもたらすことができる。ＥＶＡは、高強度の高分子量ポリエチレン繊維を含む糸から織った布地に特に良好に接着する。ＥＶＡ層は、ポリエチレン布地基材層およびＵＶ抵抗性層の両方に接着親和性を有する極めて満足のいく中間接着層としての機能を果たす。さらに、ＥＶＡ層および他のオレフィン含有ポリマー層は、複合材料構造物に風で吹き込まれる水による浸透に対する耐性を提供する。
【００６２】
あるいは、ＵＶ抵抗性層（単数または複数）は、高強度繊維層（単数または複数）に、縫い合わせたり、他の機械的締め付け（固定）方式等によって取り付けられたりしてもよい。
【００６３】
必要に応じて、プラスチック被膜（好ましくは熱可塑性被膜）を高強度繊維層（単数または複数）に接着して、ＵＶ抵抗性層（単数または複数）をこのプラスチック被膜層（単数または複数）に接着してもよい。これらの被膜（フィルム）は、好ましくは薄膜であり、典型的には約０．１〜約１０ｍｉｌ（２．５〜２５０μｍ）、より好ましくは約０．２〜約２ｍｉｌ（５〜５０μｍ）、最も好ましくは約０．５〜約１．５ｍｉｌ（１２．５〜３７．５μｍ）の厚さを有する。このプラスチック被膜は、ポリエチレン（低密度ポリエチレン、線状低密度ポリエチレンおよび超高分子量ポリエチレンを含む）、ポリプロピレン等のポリオレフィン、ポリテトラフルオロエチレン、ポリクロロトリフルオロエチレンホモポリマーおよびコポリマー等のフルオロポリマー、およびポリエステル、ナイロン、ポリカーボネート等から形成することができる。最も好ましくは、この被膜は低密度ポリエチレン被膜である。このプラスチック被膜は、布地に、増強された耐水性を提供するために、水抵抗性があるものである。これらのプラスチック被膜層（単数または複数）は、接着剤層が使用される場合には、接着剤層がＵＶ抵抗性層（単数または複数）に浸透することを防止する目的を果たす。また、これらのプラスチック被膜層（単数または複数）は、ＥＶＡまたは他の接着剤が高強度繊維層（単数または複数）またはＵＶ抵抗性層（単数または複数）を通ってその中に滲み出る場合に起こり得る、ロールの形態のときに複数の層が一緒になって貼り付くことも防止する。したがって、ロールの形態においてこのプラスチック被膜層（単数または複数）は、ともすれば暑い気候の間に起こり得る、隣接する層が一緒になって貼り付くことを防止する。
【００６４】
複合材料の布地は、高強度布地層およびＵＶ抵抗性層の多数の層から、好ましくは交互に（あるいはプラスチック被膜層を含んで）形成することができる。上記に指摘したように、ＵＶ抵抗性層（単数または複数）を布地層の一面または両面に、加熱および／または圧力、被覆（押出し被覆を含む）、接着剤の使用等の任意の適した方法で接着してもよい。適した技術は、例えば、米国特許第６，２８０，５４６号明細書に記載されており、この開示を本明細書と矛盾しない範囲で参照により明示的に本明細書に援用する。
【００６５】
本発明の複合材料の布地は、柔軟であり、建造物開口部を覆う、その防護の位置にない場合には巻き上げる（ロールに巻く）ことができる。この布地を手動または電動シャッターシステムにおいて使用して、暴風カーテンとしての役割を果たすことができる。また、この布地は、開口部を覆う位置で固定器具によって建物構造物に取り外し可能につなげることができる。用語「固定器具（ｒｅｔａｉｎｅｒ）」は、本明細書で使用される場合、フレーム、拘束器具、アセンブリ、ガイド、ローラー、あるいはねじおよび蝶ナットタイプの締結具を入れるグロメット（はとめ）、または任意の他の適した締結具などの１種または複数の締め具を指す。一実施形態では、この布地は、適切なローラーに取り付けて、建造物のドアまたは窓の周囲のその防護位置に下げることができる。暴風カーテンの底部、あるいは場合によっては縁部を所定の位置で固定するために適した設備を作製するべきである。典型的な手段には、カーテンの底部および／または縁部上の金属支持チャネルまたはグロメットの使用が含まれ、これらを介して適した拘束具が配置される。別の実施形態では、この複合材料の布地は、シートの形態（これは保管のために折り畳める）で使用されてもよく、その周辺の一部またはすべてに沿ってグロメットを含み、グロメットは、ねじおよび蝶ナットタイプの締め具または任意の他の適した締結具を入れるように適合される。
【００６６】
好ましくは、本発明の複合材料の布地は、約６〜約６０ｍｉｌ（１５０〜１５００μｍ）、より好ましくは約１０〜約５０ｍｉｌ（２５０〜１２５０μｍ）、最も好ましくは約２５〜約５０ｍｉｌ（６２５〜１２５０μｍ）の、すべてを含めた厚さを有する。さらに、複合材料の布地は、好ましくは約２〜約３０ｏｚ／ｙｄ２（６７．８〜１０１７ｇ／ｍ２）、より好ましくは約５〜約２５ｏｚ／ｙｄ２（１６９．５〜８４７．５ｇ／ｍ２）、最も好ましくは約１０〜約２２ｏｚ／ｙｄ２（３３９〜７４５．８ｇ／ｍ２）の重量を有する。
【００６７】
本発明の複合材料の布地の様々な実施形態のいくつかは、以下の層（外部層から内部層までの層）の全体的構造を含む：
【００６８】
本発明の複合材料の布地は、その軽量のために、ロール形態の場合、巻き上げるのが容易であり、シート形態の場合、据付／撤去のために手動で巧みに扱うのが容易である。当技術分野で知られており、および様々な建造物の基準と適合するように、複合材料の布地は、防護する窓またはドアから所定の距離に配置される。複合材料の布地は、様々な暴風時の建造物規則と適合するように、衝突物体によるたわみ量を制限するように設計することができる。
【００６９】
本発明の複合材料は、高強度繊維から形成されるため、軽量であり、強く、耐衝撃性があり、水に対して不活性である。本発明の複合材料は、ドアおよび窓を含む建造物の様々な開口部を防護するための、建造物に対する暴風カーテン等として優れた防護を提供する。また、ＵＶ抵抗性層（単数または複数）の存在のために、この複合材料は、退色に耐性があり、したがって、この製品の美観に悪影響を及ぼすことなく長時間所定の位置に放置しておくことができる。高強度繊維、特に伸びきり鎖ポリエチレン繊維の低伸長特性は、これから得られる布地を建造物開口部のための有効な外側防護スクリーンにする。
【００７０】
上述のように、ＵＶ抵抗性層の１つの好ましい種類は、溶液染色されたアクリル布地である。このような材料は、多くの審美的に魅力的な設計の状態で入手可能である。したがって、本発明の複合材料の暴風スクリーンは、様々な色および型式の建造物の外観と調和良く組み合わせることができる。その結果、この暴風スクリーンを長時間所定の位置に放置しておいても、建造物の全体的な美観を損うことがない。実際、この複合材料スクリーンは、建造物の外側の全体的な外観を引き立たせるだけでなく、この構造物の内側の方を向いている、ＵＶ抵抗性布地（または他の材料）の別の層が提供される場合に、内側の全体的な外観をも引き立たせることができる。
【００７１】
本発明のより完全な理解を提供するために、以下の非限定的な実施例を示す。本発明の原理を例示するために示した具体的な技術、条件、材料、比率および報告されたデータは、例示的なものであり、本発明の範囲を限定するものと解釈するべきではない。別段の記載がない限り、すべての％は重量％による。
【実施例】
【００７２】
実施例１
柔軟な複合材料の布地を、伸びきり鎖ポリエチレン繊維でできたシングルプライ布地から形成した。この繊維は、Ｓｐｅｃｔｒａ（登録商標）９００、Ｈｏｎｅｙｗｅｌｌ  Ｉｎｔｅｒｎａｔｉｏｎａｌ  Ｉｎｃ．から入手可能な１２００デニールの糸であり、３０ｇ／ｄの強度（靭性）を有していた。この布地は、平織織物の形態（Ｈｅｘｃｅｌ  Ｒｅｉｎｆｏｒｃｅｍｅｎｔｓ  Ｃｏｒｐ．による型式９０３）であり、７ｏｚ／ｙｄ２（２３７ｇ／ｍ２）の重量、１インチ当たり２１×２１縦糸（１ｃｍ当たり８．３×８．３縦糸）、縦糸および横糸共に１２００の糸デニール、ならびに２０ｍｉｌ（０．５１ｍｍ）の厚さを有することを特徴としていた。この布地の両面に、１．５ｍｉｌ（３８．１μｍ）の厚さを有する低密度ポリエチレン被膜を積層した。エチレン酢酸ビニルの４ｍｉｌ（１００μｍ）の被膜を、前記布地層と２つのポリエチレン被膜層の間の接着層として使用した。これらの層を米国特許第６，２８０，５４６号明細書および同第６，８１８，０９１号明細書に記載された通りの熱積層技術によって一緒に積層した。
【００７３】
高さ１０８インチ×幅１０３インチ（２７４．３ｃｍ×２１６．６ｃｍ）の寸法の布地の試料を、縦糸７６および横糸３６の構成、９．００ｏｚ／ｙｄ２（３０５．１ｇ／ｍ２）の重量、縦糸で２８５ｌｂｆ（１２６７．７ニュートン）および横糸で１８０ｌｂｆ（８００．６ニュートン）の破断強度を有する、溶液染色されたアクリル布地（Ｇｌｅｎ  Ｒａｖｅｎ製のＳｕｎｂｒｅｌｌａ（登録商標））に取り付けた。この糸は、約６００のデニールを有している。Ｓｐｅｃｔｒａ（登録商標）の試料布地をＳｕｎｂｒｅｌｌａ（登録商標）布地に、両方の布地の周辺の周りを縫合することによって取り付けた。Ｓｐｅｃｔｒａ（登録商標）布地と類似の寸法を有するＳｕｎｂｒｅｌｌａ（登録商標）布地は、ジョッキーレッド色に染色されており、約０．０８％のＵＶ−Ａ線の透過率および約０．１１％のＵＶ−Ｂ線透過率を有していた。
【００７４】
この複合材料の布地の総重量は、２５ｏｚ／ｙｄ２（８４７．５ｇ／ｍ２）であり、この複合材料の布地の総厚さは、０．０４７インチ（１．１９ｍｍ）であった。この複合材料は、ＡＳＴＭ  １６８２で測定して、布地幅１インチ当たり１０３０〜１２４０ポンドの荷重の範囲（１８０〜２１７ｋＮ／ｍ）のグラブ強度を有していた。
【００７５】
高さ４２インチ×幅４２インチ（１０６．７ｃｍ×１０６．７ｃｍ）の寸法のＳｐｅｃｔｒａ（登録商標）積層布地の別の試料を、このＳｐｅｃｔｒａ（登録商標）布地と類似の寸法を有する同じＳｕｎｂｒｅｌｌａ（登録商標）布地の試料に、縫合によって同様に取り付けた。
【００７６】
これら複合材料の布地の両方の試料を、ＡＳＴＭ  Ｅ１８８６／１９９６（フロリダ州建造物規則試験適用規格（Ｂｕｉｌｄｉｎｇ  Ｃｏｄｅ  Ｔｅｓｔｉｎｇ  Ａｐｐｌｉｃａｔｉｏｎ  Ｓｔａｎｄａｒｄ）ＴＡＳ  ２０１に等価である）に従って、ハリケーンカーテンとして試験した。これらの規格は、「大型ミサイル」（＃２  サザンパインスタッド（Ｓｏｕｔｈｅｒｎ  Ｐｉｎｅ  ｓｔｕｄ）、寸法２”×４”×９６”（５．１ｃｍ×１０．２ｃｍ×２４３．８ｃｍ）、重量９ｌｂｓ（４．１ｋｇ））を布地に垂直に５０ｆｔ／ｓ（１５．２４ｍ／ｓ）で発射することを含む。複合材料カーテンをその上部と下部の端に位置する金属グロメットを用いて、Ｓｕｎｂｒｅｌｌａ（登録商標）布地を衝撃の方向に向けて、木枠に取り付ける（その側面は取り付けられていないままにする）。２種の衝撃（１つは複合材料カーテンの正確な中心に、他方は隅に）を、同じカーテンの端から約７インチ（１７．８ｃｍ）のところに与える。複合材料カーテンの両試料は、布地に裂け目または割れ目がなく両方の衝撃に対して合格した。同じカーテン試料（２種の衝撃後）はさらに、ＡＳＴＭ  Ｅ１８８６／１９９６（ＴＡＳ  ２０３）に従って、平方フィート当たり±６０ポンド（±２．８７ｋＰａ）の周期的風負荷試験（１時間当たり１５３マイル（１時間当たり２４４．８キロメートル）のハリケーンの風速と等価である）にも合格した。
【００７７】
実施例２
Ｓｐｅｃｔｒａ（登録商標）布地が、斜子織（バスケット織）の織物（Ｈｅｘｃｅｌ社による型式９１２）であり、１１．７ｏｚ／ｙｄ２（３９６．６ｇ／ｍ２）の重量、１インチ当たり縦糸３４×３４（１ｃｍ当たり縦糸１３．４×１３．４）、縦糸および横糸共に１２００の糸デニール、ならびに２８ｍｉｌ（７００μｍ）の厚さを有することを特徴とすること以外は同様にして、実施例１を反復した。
【００７８】
複合材料の布地の３種の試料を実施例１と同様に試験した。第１の試料は、高さ４８インチ×幅４２インチ（１２１．９ｃｍ×１０６．７ｃｍ）の寸法であり、第２の試料は、高さ７８インチ×幅６８インチ（１９８．１ｃｍ×１７２．７ｃｍ）の寸法であり、第３の試料は、高さ１０８インチ×幅１０３インチ（２７４．３ｃｍ×２６１．６ｃｍ）の寸法であった。これらの試料を、Ｓｐｅｃｔｒａ（登録商標）布地試料と類似の寸法を有する同じＳｕｎｂｒｅｌｌａ（登録商標）布地の試料に、縫合によって同様に取り付けた。
【００７９】
複合材料の布地の３種のすべての試料を、ハリケーンカーテンとして実施例１と同様に試験した。複合材料カーテンの３種のすべての試料は、布地に裂け目または割れ目がなく両方の衝撃に対して合格した。同じカーテン試料（２種の衝撃後）はさらに、ＡＳＴＭ  Ｅ１８８６／１９９６（ＴＡＳ  ２０３）に従って、平方フィート当たり±６０ポンド（±２．８７ｋＰａ）の周期的風負荷試験（１時間当たり１５３マイル（１時間当たり２４４．８キロメートル）のハリケーンの風速と等価である）にも合格した。
【００８０】
実施例３
低密度ポリエチレン被膜およびＥＶＡ接着層をＳｐｅｃｔｒａ（登録商標）布地の一面にのみ接着した以外は同様にして、実施例１を反復する。Ｓｕｎｂｒｅｌｌａ（登録商標）布地が外側を向くようにして、Ｓｕｎｂｒｅｌｌａ（登録商標）布地を、エチレン酢酸ビニルの４ｍｉｌ（１００μｍ）の被膜によって、Ｓｐｅｃｔｒａ（登録商標）布地の他の一面に接着させる。実施例１と同様に試験した場合、複合材料の布地は試験に合格することを特筆する。
【００８１】
実施例４
低密度ポリエチレン被膜およびＥＶＡ接着層なしで、実施例３を反復する。実施例１と同様に試験した場合、複合材料の布地は試験に合格することを特筆する。
【００８２】
実施例５
Ｓｕｎｂｒｅｌｌａ（登録商標）布地を複合材料の布地の一面に、ＥＶＡ被膜を用いて接着させた以外は同様にして、実施例１を反復する。実施例１と同様に試験した場合、複合材料の布地は試験に合格する。
【００８３】
実施例６
Ｓｕｎｂｒｅｌｌａ（登録商標）布地を複合材料の布地の両面に、各Ｓｕｎｂｒｅｌｌａ（登録商標）布地に接着されたＥＶＡ被膜を用いて接着させた以外は同様にして、実施例５を反復する。実施例１と同様に試験した場合、複合材料の布地は試験に合格する。
【００８４】
実施例７
ポリエチレン織物の代わりにアラミド織物で、実施例１を反復する。類似の結果が得られる。
【００８５】
実施例８（比較例）
比較として、重量３６．５２ｏｚ／ｙｄ２（０．１２４ｇ／ｃｍ２）、０．０４２インチ（１．１ｍｍ）の厚さを有する標準的なビニル被覆ポリエステル布地を、実施例１と同じ衝撃試験にかける。この布地は、スタッドが布地を貫通するので、試験に不合格である。この布地は、１平方フィート当たり±６０ポンド（±２．８７ｋＰａ）で、２２．２インチ（５６．３９ｃｍ）を超えるたわみを有する。
【００８６】
以上のように、本発明の複合材料の布地は、従来の布地の遮蔽より改良された耐衝撃性を有し、重量がより軽い。これらは、ハリケーン級の風に耐えることが可能であり、そのＵＶ−ＡおよびＵＶ−Ｂ光の非常に高い遮蔽のために、優れた退色抵抗性を有する。したがって、本明細書に記載の布地で建造物開口部をハリケーン級の風から防護し、さらに審美的に魅力的な遮蔽製品全般を提供することができる。
【００８７】
このようにして本発明をかなり詳細に説明してきたが、このような詳細には必ずしも厳密に固執する必要はなく、当業者は他の変更および修正を提案することができ、そのような変更や修正のすべてが付随の特許請求の範囲によって定義される本発明の範囲に該当するものと理解される。
【手続補正書】
【提出日】平成22年4月28日(2010.4.28)
【手続補正１】
【補正対象書類名】明細書
【補正対象項目名】００８７
【補正方法】変更
【補正の内容】
【００８７】
このようにして本発明をかなり詳細に説明してきたが、このような詳細には必ずしも厳密に固執する必要はなく、当業者は他の変更および修正を提案することができ、そのような変更や修正のすべてが付随の特許請求の範囲によって定義される本発明の範囲に該当するものと理解される。
［本発明の態様］
１．少なくとも１つの開口部を有する建造物であって、
当該開口部は、この開口部を覆う柔軟な複合材料の布地によって、ハリケーン級の風およびそれに伴って生じる飛散物体から防護され、
当該柔軟な複合材料の布地は、
（ａ）第１および第２の表面を有し、高強度繊維を含む布地である、少なくとも１つの基材層；および
（ｂ）当該基材布地層から外に向かって広がり、当該基材布地層の当該第１および第２の表面のうち少なくとも１つの、少なくとも一部に取り付けられた、少なくとも１つの紫外線（ＵＶ）抵抗性層；を含み、
それにより、当該開口部が、ハリケーン級の風およびそれに伴って生じる飛散物体から防護され、紫外線（ＵＶ）による劣化に耐性がある、前記建造物。
２．前記柔軟な複合材料の布地が、前記布地層を前記ＵＶ抵抗性層に接着する接着層をさらに含む、１に記載の建造物。
３．前記複合材料の布地の厚さが、約６〜約６０ｍｉｌ（１５０〜１５００μｍ）である、１に記載の建造物。
４．前記繊維が、高強度ポリエチレン繊維を含む、１に記載の建造物。
５．前記基材布地層が織物を含み、前記ＵＶ抵抗性層がＵＶ抵抗性織物を含む、１に記載の建造物。
６．前記ＵＶ抵抗性層が、アクリル糸を含むＵＶ抵抗性織物を含む、５に記載の建造物。
７．前記基材布地層が、伸びきり鎖ポリエチレン繊維を含む織物を含み、前記ＵＶ抵抗性層が、アクリル糸を含む織物を含み、前記基材布地層を前記ＵＶ抵抗性層に接着する接着層をさらに含む、１に記載の建造物。
８．前記ＵＶ抵抗性層が、ＵＶ−Ａ線およびＵＶ−Ｂ線の両方の透過を、前記ＵＶ抵抗性層上へ入射するＵＶ線の約０．５％未満に制限する、７に記載の建造物。
９．開口部および当該開口部を覆う防護用遮蔽を有する建造物において、
当該防護用遮断が、
（ａ）第１および第２の表面を有し、高強度繊維を含む布地である、少なくとも１つの基材層；および
（ｂ）当該基材布地層から外に向かって広がり、当該基材布地層の当該第１および第２の表面のうち少なくとも１つの、少なくとも一部に取り付けられた、少なくとも１つのＵＶ抵抗性層；を含む柔軟な複合材料の布地を含み、
それにより、当該開口部が、ハリケーン級の風およびそれに伴って生じる飛散物体から防護され、ＵＶ線による劣化に耐性がある、前記遮蔽を含む改良。
１０．前記高強度繊維が、高強度ポリエチレン繊維を含み、前記ＵＶ抵抗性層が、アクリル糸を含む布地を含む、９に記載の建造物。
１１．前記柔軟な複合材料の布地が、前記基材布地層を前記ＵＶ抵抗性層に接着する接着層をさらに含み、当該接着層が熱可塑性材料を含む、１０に記載の建造物。
１２．ハリケーン級の風およびそれに伴って生じる飛散物体から建造物開口部を防護する方法であって、
当該開口部を覆う柔軟な複合材料の布地を含む、当該建造物開口部のための遮蔽を提供することを含み、
当該柔軟な複合材料の布地は、
（ａ）第１および第２の表面を有する、高強度繊維を含む布地である、少なくとも１つの基材層；および
（ｂ）当該基材布地層から外に向かって広がり、当該基材布地層の当該第１および第２の表面のうち少なくとも１つの、少なくとも一部に取り付けられた、少なくとも１つのＵＶ抵抗性層を含み、
それにより、当該開口部が、ハリケーン級の風およびそれに伴って生じる飛散物体から防護され、ＵＶ線による劣化に耐性がある、前記方法。
１３．前記高強度繊維が、高強度ポリエチレン繊維を含み、前記ＵＶ抵抗性層がアクリル糸を含み、前記布地層と前記ＵＶ抵抗性層との間の接着層をさらに含む、１２に記載の方法。
１４．建物構造物中の窓、ドア、ガラス引戸等の少なくとも１つの開口部を覆うための、ならびに、この開口部をハリケーン級の風およびそれに伴って生じる飛散物体から防護するための、柔軟な複合材料の布地を含む軽量暴風カーテンであって、
当該布地は、
（ａ）第１および第２の表面を有し、高強度繊維を含む糸を含む布地である、少なくとも１つの基材層；および
（ｂ）当該基材布地層から外に向かって広がり、当該基材布地層の当該第１および第２の表面のうち少なくとも１つの、少なくとも一部に取り付けられた、少なくとも１つのＵＶ抵抗性層；を含む、前記暴風カーテン。
１５．前記高強度繊維が、高強度ポリエチレン繊維を含む、１４に記載の暴風カーテン。
１６．前記ＵＶ抵抗性層が、ＵＶ抵抗性織物を含む、１４に記載の暴風カーテン。
１７．前記ＵＶ抵抗性織物が、溶液染色されたアクリル糸を含む、１６に記載の暴風カーテン。
１８．前記ＵＶ抵抗性層が、ＵＶ−Ａ線およびＵＶ−Ｂ線の両方の透過を、前記ＵＶ抵抗性層上へ入射するＵＶ線の約０．５％未満に制限する、１４に記載の暴風カーテン。
１９．前記基材布地層および前記ＵＶ抵抗性層が、接着剤層によって一緒に接着される、１４に記載の暴風カーテン。
２０．前記接着剤層が、エチレン酢酸ビニルの層を含む、１９に記載の暴風カーテン。
２１．前記基材布地層および前記ＵＶ抵抗性層が、エチレン酢酸ビニルの層を含む接着剤層によって一緒に接着され、
ここで、前記基材布地層は、高強度ポリエチレン繊維を含む、約５０〜約５０００の範囲のデニールを有する糸で形成される布地を含み、
前記ＵＶ抵抗性層は、アクリル糸を含む織物を含み、
前記基材布地層および前記ＵＶ抵抗性層は、前記ＵＶ抵抗性層が、前記基材布地層の前記第１および第２の表面のうち少なくとも１つの、実質的にすべての領域に接着されるように一緒に接着される、１４に記載の暴風カーテン。
２２．前記基材布地層の前記第１および第２の表面のうち少なくとも１つに接着された、少なくとも１つのプラスチック被膜層をさらに含む、１４に記載の暴風カーテン。
２３．前記複合材料の布地の総重量が、約２〜約３０ｏｚ／ｙｄ２（６７．８〜１０１７ｇ／ｍ２）の範囲であり、前記複合材料の布地の総厚さが、約６〜約６０ｍｉｌ（１５０〜１５００μｍ）の範囲である、１４に記載の暴風カーテン。
２４．建物構造物中の窓、ドア、ガラス引戸等の少なくとも１つの開口部を覆うための、ならびに、当該開口部をハリケーン級の風およびそれに伴って生じる飛散物体から防護するための、軽量暴風カーテンであって、
当該暴風カーテンは、
（ａ）柔軟な複合材料の布地であって、
（ｉ）第１および第２の表面を有し、約５０〜約５０００の範囲のデニールを有する高強度繊維を含む糸を含む布地である、少なくとも１つの基材層；
（ｉｉ）当該基材布地層から外に向かって広がり、当該基材布地層の少なくとも一部に取り付けられた、少なくとも１つのＵＶ抵抗性層；および
（ｉｉｉ）当該基材層の当該第１および第２の表面のうち１つを、当該ＵＶ抵抗性層に接着させる、少なくとも１つの接着剤層；
を含む、前記複合材料の布地；ならびに
（ｂ）当該複合材料の布地を、当該開口部を覆うように、当該建物構造物に取り外し可能につなげる固定器具；を含み、
前記複合材料の布地層は、ＵＶ線の透過を、当該建物構造物に入り込まないように制限し、強風および発射体からの衝撃に対する防護を提供する、前記暴風カーテン。
２５．前記基材布地が、高強度ポリエチレン繊維を含む織物を含み、前記ＵＶ抵抗性層が、約２〜約１６ｏｚ／ｙｄ２（６７．８〜５４２．６ｇ／ｍ２）の範囲の重量を有し、溶液染色されたアクリル糸を含む、ＵＶ抵抗性アクリル布地を含む、２４に記載の暴風カーテン。
【手続補正２】
【補正対象書類名】特許請求の範囲
【補正対象項目名】全文
【補正方法】変更
【補正の内容】
【特許請求の範囲】
【請求項１】
少なくとも１つの開口部を有する建造物であって、
当該開口部は、この開口部を覆う柔軟な複合材料の布地によって、ハリケーン級の風およびそれに伴って生じる飛散物体から防護され、
当該柔軟な複合材料の布地は、
（ａ）第１および第２の表面を有し、高強度繊維を含む布地である、少なくとも１つの基材層； 
（ｂ）当該基材布地層から外に向かって広がり、当該基材布地層の当該第１および第２の表面のうち少なくとも１つの、少なくとも一部に取り付けられた、少なくとも１つの紫外線（ＵＶ）抵抗性層であって、このＵＶ抵抗性層は、ＵＶ抵抗性の糸から形成されたＵＶ抵抗性織物を含み、このＵＶ抵抗性織物は、当該基材布地層の上方の部分のみを覆っている、前記ＵＶ抵抗性層；および
（ｃ）当該基材布地層の当該第１および第２の表面のうち少なくとも１つに接着された、少なくとも１つのプラスチック被膜層；を含み、
それにより、当該開口部が、ハリケーン級の風およびそれに伴って生じる飛散物体から防護される、前記建造物。
【請求項２】
建物構造物中の窓、ドア、ガラス引戸等の少なくとも１つの開口部を覆うための、ならびに、この開口部をハリケーン級の風およびそれに伴って生じる飛散物体から防護するための、柔軟な複合材料の布地を含む軽量暴風カーテンであって、
当該布地は、
（ａ）第１および第２の表面を有し、高強度繊維を含む糸を含む布地である、少なくとも１つの基材層；
（ｂ）当該基材布地層から外に向かって広がり、当該基材布地層の当該第１および第２の表面のうち少なくとも１つの、少なくとも一部に取り付けられた、少なくとも１つのＵＶ抵抗性層であって、このＵＶ抵抗性層は、ＵＶ抵抗性の糸から形成されたＵＶ抵抗性織物を含み、このＵＶ抵抗性織物は、当該基材布地層の上方の部分のみを覆っている、前記ＵＶ抵抗性層；および
（ｃ）当該基材布地層の当該第１および第２の表面のうち少なくとも１つに接着された、少なくとも１つのプラスチック被膜層；
を含む、前記暴風カーテン。
【請求項３】
前記ＵＶ抵抗性織物が、溶液染色されたアクリル糸を含む、請求項２に記載の暴風カーテン。
【請求項４】
建物構造物中の窓、ドア、ガラス引戸等の少なくとも１つの開口部を覆うための、ならびに、当該開口部をハリケーン級の風およびそれに伴って生じる飛散物体から防護するための、軽量暴風カーテンであって、
当該暴風カーテンは、
（ａ）柔軟な複合材料の布地であって、
（ｉ）第１および第２の表面を有し、約５０〜約５０００の範囲のデニールを有する高強度繊維を含む糸を含む布地である、少なくとも１つの基材層；
（ｉｉ）当該基材布地層から外に向かって広がり、当該基材布地層の少なくとも一部に取り付けられた、少なくとも１つのＵＶ抵抗性層であって、このＵＶ抵抗性層は、ＵＶ抵抗性の糸から形成されたＵＶ抵抗性織物を含み、このＵＶ抵抗性織物は、当該基材布地層の上方の部分のみを覆っている、前記ＵＶ抵抗性層；
（ｉｉｉ）当該基材層の当該第１および第２の表面のうち１つを、前記ＵＶ抵抗性層に接着させる、少なくとも１つの接着剤層；および
（ｉｖ）当該基材布地層の当該第１および第２の表面のうち少なくとも１つに接着された、少なくとも１つのプラスチック被膜層；
を含む、前記柔軟な複合材料の布地；ならびに
（ｂ）当該複合材料の布地を、当該開口部を覆うように、当該建物構造物に取り外し可能につなげる固定器具；を含み、
前記複合材料の布地層は、強風および発射体からの衝撃に対する防護を提供し、前記ＵＶ抵抗性織物は、前記複合材料布地が巻き上げられる際に、前記基材布地層の他の露出している部分をＵＶ線から保護する、前記暴風カーテン。
【請求項５】
前記少なくとも１つのプラスチック被膜層が、ポリエチレンフィルムを含み、当該ポリエチレンフィルムを、前記基材層の前記第１および第２の表面のうち少なくとも１つに接着するエチレン酢酸ビニルの層をさらに含む、請求項３に記載の暴風カーテン。
【国際調査報告】
2010538188.tif 000003
2010538188.tif 000004
2010538188.tif 000005